(57)【特許請求の範囲】
【請求項１】
基材と、受像層と、前記基材と前記受像層との間に位置するアンカーコート層とを備えた静電荷液体現像用受像シートであって、
前記受像層は、エチレン・（メタ）アクリル酸共重合体及びエポキシ系硬化剤を含有する組成物を使用して形成してなり、
前記アンカーコート層は、ポリウレタン樹脂及び／又はポリエステル樹脂、並びにエポキシ系硬化剤を含有する組成物を使用して形成してなり、
前記アンカーコート層の厚さは、１０〜３５０ｎｍである
ことを特徴とする静電荷液体現像用受像シート。
【請求項２】
前記受像層を形成するための組成物における、前記エチレン・（メタ）アクリル酸共重合体１００質量部に対する前記エポキシ系硬化剤の配合比は、５〜１５質量部であることを特徴とする請求項１に記載の静電荷液体現像用受像シート。
【請求項３】
前記基材は、樹脂フィルムからなることを特徴とする請求項１または２に記載の静電荷液体現像用受像シート。
【請求項４】
前記樹脂フィルムは、ポリオレフィン系の樹脂フィルムであることを特徴とする請求項３に記載の静電荷液体現像用受像シート。
【請求項５】
前記静電荷液体現像用受像シートに適用される液体トナーは、定着樹脂がエチレン・（メタ）アクリル酸系樹脂である液体トナーであることを特徴とする請求項１〜４のいずれか一項に記載の静電荷液体現像用受像シート。
【請求項６】
請求項１〜５のいずれか一項に記載の静電荷液体現像用受像シートと、
前記静電荷液体現像用受像シートの前記受像層が積層された面の反対面に積層された粘着剤層と、
前記粘着剤層に積層された剥離材と
を備えたことを特徴とする静電荷液体現像用受像粘着シート。
【発明の詳細な説明】
【技術分野】
【０００１】
本発明は、静電荷液体現像の受像に用いられる静電荷液体現像用受像シート及び静電荷液体現像用受像粘着シートに関するものである。
【背景技術】
【０００２】
近年、印刷物について、少量かつ多品種の製造が要求される傾向が顕著になってきている。このような要求に対応するための方法として、費用及び時間を要する製版工程を必要としない、電子写真法が着目されている。中でも、液体トナーを用いた湿式電子写真法である静電荷液体現像法は、粉体トナーを用いた乾式電子写真法と比較して、トナーを構成する粒子の平均粒径が小さいため、グラビア印刷方式やオフセット印刷方式などと同程度の高精細性を達成することができる。
【０００３】
このような静電荷液体現像法では、帯電したドラムにレーザーを照射し、電荷を消散させることにより静電潜像を形成して、この潜像に電荷を有する液体トナーを接触させて、画像を現像する。この画像を静電気によってドラムから中間転写体に飛ばし、中間転写体上で画像を熱溶融して、熱及び圧力によって受像シートに転写することにより、画像を定着させる。
【０００４】
しかしながら、このような静電荷液体現像法においては、トナー画像と受像シートとの密着性が低く、トナー画像が受像シートから剥がれやすい、という問題があった。
【０００５】
そこで、トナー画像と受像シートとの密着性を改善するため、特許文献１においては、ポリエチレンを主成分とする樹脂を基材の表面に塗布して受像層を形成した受像シートが開示されている。また、特許文献２においては、受像層となるエチレン・アクリル酸系樹脂又はポリブタジエン系樹脂からなるプライマー層をプラスチックフィルム上に形成した受像シートが開示されている。さらに、特許文献３においては、エチレン・（メタ）アクリル酸共重合体及びテトラメチルキシリレンジイソシアナートをブロック化したイソシアナート硬化剤（ＴＭＸＤＩブロックイソシアナート架橋剤）を含むエマルション塗工液を、基材表面に塗布し乾燥させてなる受像層を設けた受像シートが開示されている。
【先行技術文献】
【特許文献】
【０００６】
【特許文献１】特開平９−２８１７３８号公報
【特許文献２】特開平１０−７６７４４号公報
【特許文献３】特開２００７−１３３１６６号公報
【発明の開示】
【発明が解決しようとする課題】
【０００７】
しかしながら、特許文献１及び特許文献２においては、トナー画像と受像層との密着性は依然として不十分であり、また受像層と基材との密着性も不十分であるという問題があった。
【０００８】
一方、特許文献３においては、ＴＭＸＤＩブロックイソシアナート架橋剤を使用した受像層を形成するには、高温でエマルション塗工液を乾燥させなければならないため、軟化点の低いポリプロピレン等のポリオレフィン系の樹脂フィルムを基材とすると、当該基材が熱変形してしまうという問題があった。
【０００９】
本発明は、上記のような実状に鑑みてなされたものであり、トナー画像との密着性に優れるとともに、比較的低温で受像層を形成することのできる静電荷液体現像用受像シート及び静電荷液体現像用受像粘着シートを提供することを目的とする。
【課題を解決するための手段】
【００１０】
上記目的を達成するために、第１に本発明は、基材と、受像層とを備えた静電荷液体現像用受像シートであって、前記受像層は、エチレン・（メタ）アクリル酸共重合体及びエポキシ系硬化剤を含有する組成物を使用して形成してなることを特徴とする静電荷液体現像用受像シートを提供する（発明１）。
【００１１】
上記発明（発明１）に係る静電荷液体現像用受像シートは、受像層がエポキシ系硬化剤によって硬化した（架橋された）エチレン・（メタ）アクリル酸共重体から構成されることにより、トナー画像との密着性に優れる。また、上記静電荷液体現像用受像シートによれば、比較的低温で受像層を形成することができるため、軟化点の低い樹脂フィルムを基材として使用することができる。
【００１２】
上記発明（発明１）において、前記基材は、樹脂フィルムからなることが好ましい（発明２）。
【００１３】
上記発明（発明１，２）において、前記基材と前記受像層との間には、アンカーコート層が設けられていることが好ましい（発明３）。
【００１４】
上記発明（発明３）において、前記アンカーコート層は、ポリウレタン樹脂及び／又はポリエステル樹脂を含有する組成物を使用して形成してなることが好ましい（発明４）。
【００１５】
上記発明（発明４）において、前記ポリウレタン樹脂及び／又はポリエステル樹脂を含有する組成物は、さらにエポキシ系硬化剤を含有することが好ましい（発明５）。
【００１６】
上記発明（発明２〜５）において、前記樹脂フィルムは、ポリオレフィン系の樹脂フィルムであることが好ましい（発明６）。
【００１７】
上記発明（発明１〜６）において、前記静電荷液体現像用受像シートに適用される液体トナーは、定着樹脂がエチレン・（メタ）アクリル酸系樹脂である液体トナーであることが好ましい（発明７）。
【００１８】
第２に本発明は、前記静電荷液体現像用受像シート（発明１〜７）と、前記静電荷液体現像用受像シートの前記受像層が積層された面の反対面に積層された粘着剤層と、前記粘着剤層に積層された剥離材とを備えたことを特徴とする静電荷液体現像用受像粘着シートを提供する（発明８）。
【発明の効果】
【００１９】
本発明に係る静電荷液体現像用受像シート及び静電荷液体現像用受像粘着シートは、トナー画像との密着性に優れる。また、本発明に係る静電荷液体現像用受像シート及び静電荷液体現像用受像粘着シートによれば、比較的低温で受像層を形成することができるため、軟化点の低い樹脂フィルムを基材として使用することができる。
【図面の簡単な説明】
【００２０】
【図１】本発明の一実施形態に係る静電荷液体現像用受像シートの断面図である。
【図２】本発明の一実施形態に係る静電荷液体現像用受像粘着シートの断面図である。
【発明を実施するための形態】
【００２１】
以下、本発明の実施形態について説明する。
〔静電荷液体現像用受像シート〕
図１に示すように、本実施形態に係る静電荷液体現像用受像シート１は、基材２と、基材２の片面（図１では上面）に積層されたアンカーコート層３と、アンカーコート層３に積層された受像層４とから構成される。なお、基材２と受像層４との密着性が確保される場合には、アンカーコート層３を省略することもできる。
【００２２】
上記静電荷液体現像用受像シート１を使用して静電荷液体現像を行った場合、図１に示すように、トナーＴ（トナー画像）は、受像層４の表面に形成される。
【００２３】
受像層４は、エチレン・（メタ）アクリル酸共重合体及びエポキシ系硬化剤を含有する組成物を使用して形成してなるものである。ここで、本明細書における「（メタ）アクリル酸」は、アクリル酸及びメタクリル酸の両方を意味する。「エチレン・（メタ）アクリル酸共重体」は、エチレン・アクリル酸共重合体であってもよいし、エチレン・メタクリル酸共重合体であってもよいし、またエチレン・アクリル酸・メタクリル酸共重合体であってもよい。
【００２４】
受像層４がエチレン・（メタ）アクリル酸共重体とともにエポキシ系硬化剤を含有する組成物によって形成されることにより、すなわち、受像層４がエポキシ系硬化剤によって硬化した（架橋された）エチレン・（メタ）アクリル酸共重体から構成されることにより、当該受像層４は、トナーＴとの密着性に優れたものとなる。
【００２５】
また、エポキシ系硬化剤は、従来のＴＭＸＤＩブロックイソシアナート架橋剤と異なり、比較的低温で反応させることが可能である。したがって、本実施形態における受像層４は、比較的低温で形成することができ、それにより、軟化点の低い樹脂フィルム、例えば二軸延伸ポリプロピレン（ＯＰＰ）フィルム等のポリオレフィン系の樹脂フィルムを基材２として使用しても、当該基材２の熱変形を防止することができる。
【００２６】
エチレン・（メタ）アクリル酸共重合体としては、水溶液タイプや分散液タイプの種々の市販品や公知のものを用いることができ、エチレン・（メタ）アクリル酸共重合体、エチレン・（メタ）アクリル酸共重合体の誘導体、又はそれらのアイオノマーを用いることができ、エチレン・（メタ）アクリル酸共重合体のアイオノマーを用いることが好ましい。エチレン・（メタ）アクリル酸共重合体のアイオノマーは、トナーＴとの密着性に特に優れた効果を発揮する。
【００２７】
上記エチレン・（メタ）アクリル酸共重体における構成成分としての（メタ）アクリル酸含有量は、１〜３５質量％であることが好ましく、特に５〜３０質量％であることが好ましい。
【００２８】
エチレン・（メタ）アクリル酸共重合体において、アクリル酸及び／又はメタクリル酸から導かれる構成単位以外の部分は、基本的にはエチレンから導かれる構成単位であるが、本実施形態に係る静電荷液体現像用受像シート１の目的を損なわない範囲で、プロピレン等のα−オレフィン、メチル（メタ）アクリル酸エステル、エチル（メタ）アクリル酸エステル、アルキルビニルエステル等から導かれる構成単位が含まれていてもよい。このような他のモノマーから導かれる構成単位は、上記エチレン・（メタ）アクリル酸共重合体中に、１０質量％未満の割合で含まれていてもよい。
【００２９】
水溶液タイプのエチレン・アクリル酸共重合体の市販品としては、例えば、東邦化学工業社製のハイテックＳ−３１２１（商品名）、住友精化社製のザイクセンＡ（商品名）、マイケルマン社製のＤＰ１０００（商品名）等が挙げられる。分散液タイプのエチレン・アクリル酸共重合体としては、中央理化工業社製のリカボンドＥＴ−８（商品名）等が挙げられる。
【００３０】
また、水溶液タイプのエチレン・メタクリル酸共重合体としては、東邦化学工業社製のハイテックＳＣ−１００（商品名）等が挙げられる。分散液タイプのエチレン・メタクリル酸共重合体としては、中央理化工業社製のアクアテックスＡＣ−３１００（商品名）等が挙げられる。
【００３１】
エチレン・（メタ）アクリル酸共重合体のアイオノマーとしては、三井化学社製のケミパール（商品名）シリーズ、デュポン社製のサーリン（商品名）シリーズ、三井・デュポン ポリケミカル社製のハイミラン（商品名）シリーズ等が挙げられる。
【００３２】
上記のエチレン・（メタ）アクリル酸共重合体は、１種を単独で使用することもできるし、２種以上を混合して使用することもできる。
【００３３】
受像層４を構成するための組成物は、上記エチレン・（メタ）アクリル酸共重体とともに、エチレン・（メタ）アクリル酸メチル共重合体、エチレン・（メタ）アクリル酸エチル共重合体、エチレン・（メタ）アクリル酸プロピル共重合体、エチレン・（メタ）アクリル酸ブチル共重合体、エチレン・（メタ）アクリル酸２−エチルヘキシル共重合体等のエチレン・（メタ）アクリル酸エステル共重合体を併用することができる。これらは、１種を単独で使用することもできるし、２種以上を混合して使用することもできる。
【００３４】
エポキシ系化合物としては、分子中に２個以上のエポキシ基又はグリシジル基を有するものであればよく、例えば、ビスフェノールＡ・エピクロルヒドリン型のエポキシ樹脂、ソルビトールポリグリシジルエーテル（例えば、ナガセケムテックス社製の「デナコールＥＸ−６１１」、「デナコールＥＸ−６１２」、「デナコールＥＸ−６１４」、「デナコールＥＸ−６１４Ｂ」、「デナコールＥＸ−６２２」等）、ポリグリセロールポリグリシジルエーテル（例えば、ナガセケムテックス社製の「デナコールＥＸ−５１２」、「デナコールＥＸ−５２１」等）、ペンタエリスリトールポリグリシジルエーテル（例えば、ナガセケムテックス社製の「デナコールＥＸ−４１１」等）、ジグリセロールポリグリシジルエーテル（例えば、ナガセケムテックス社製の「デナコールＥＸ−４２１」等）、グリセロールポリグリシジルエーテル（例えば、ナガセケムテックス社製の「デナコールＥＸ−３１３」、「デナコールＥＸ−３１４」等）、トリメチロールプロパンポリグリシジルエーテル（例えば、ナガセケムテックス社製の「デナコールＥＸ−３２１」等）、ネオペンチルグリコールジグリシジルエーテル（例えば、ナガセケムテックス社製の「デナコールＥＸ−２１１」等）、１，６−ヘキサンジオールジグリシジルエーテル（例えば、ナガセケムテックス社製の「デナコールＥＸ−２１２」等）、エチレングリコールジグリシジルエーテル（例えば、ナガセケムテックス社製の「デナコールＥＸ−８１０」、「デナコールＥＸ−８１１」等）、ジエチレングリコールジグリシジルエーテル（例えば、ナガセケムテックス社製の「デナコールＥＸ−８５０」、「デナコールＥＸ−８５１」等）、ポリエチレングリコールジグリシジルエーテル（例えば、ナガセケムテックス社製の「デナコールＥＸ−８２１」、「デナコールＥＸ−８３０」、「デナコールＥＸ−８３２」、「デナコールＥＸ−８４１」、「デナコールＥＸ−８６１」等）、プロピレングリコールジグリシジルエーテル（例えば、ナガセケムテックス社製の「デナコールＥＸ−９１１」等）、ポリプロピレングリコールジグリシジルエーテル（例えば、ナガセケムテックス社製の「デナコールＥＸ−９４１」、「デナコールＥＸ−９２０」、「デナコールＥＸ−９３１」等）、ジグリシジルアニリン、Ｎ，Ｎ，Ｎ′，Ｎ′−テトラグリシジル−ｍ−キシレンジアミン、１，３−ビス（Ｎ，Ｎ′−ジグリシジルアミノメチル）シクロヘキサン等が挙げられる。
【００３５】
上記のエポキシ系硬化剤は、１種を単独で使用することもできるし、２種以上を混合して使用することもできる。
【００３６】
受像層４を構成するための組成物におけるエチレン・（メタ）アクリル酸共重合体１００質量部に対するエポキシ系硬化剤の配合比（固形分比）は、１〜４０質量部であることが好ましく、特に２〜２５質量部であることが好ましく、さらには５〜１５質量部であることが好ましい。エポキシ系硬化剤の配合比が上記の範囲内にあると、受像層４とアンカーコート層３との密着性が十分なものとなる。
【００３７】
受像層４の厚さは、１０〜３５０ｎｍであることが好ましく、特に４０〜２３０ｎｍであることが好ましい。１０ｎｍ未満の厚さの受像層４は、形成するのが困難なことが多い。一方、受像層４の厚さが３５０ｎｍを超えると、静電荷液体現像用受像シート１を巻き取った際に、ブロッキングが生じやすい。
【００３８】
基材２は、アンカーコート層３や受像層４が形成され得るシート状の材料であれば特に限定されるものではなく、例えば、樹脂フィルム、金属フィルム、金属を蒸着させた樹脂フィルム、紙、それらの積層体等が挙げられる。中でも、安価でかつ汎用性が高い点から、基材２として樹脂フィルムが好ましく用いられる。
【００３９】
樹脂フィルムとしては、例えば、ポリエチレン、ポリプロピレン等のポリオレフィン、ポリエチレンテレフタレート、ポリブチレンテレフタレート等のポリエステル、ポリ塩化ビニル、ポリスチレン、ポリウレタン、ポリカーボネート、ポリアミド、ポリイミド、ポリ（メタ）アクリル酸エステル、ポリブテン、ポリブタジエン、ポリメチルペンテン、アクリルウレタン、エチレン酢酸ビニル共重合体、エチレン・（メタ）アクリル酸共重合体、エチレン・（メタ）アクリル酸エステル共重合体、ＡＢＳ樹脂、アイオノマー樹脂、各種熱可塑性エラストマーなどの樹脂からなるフィルム、それらの積層フィルム、合成紙等を使用することができる。樹脂フィルムは、延伸フィルムであってもよいし、無延伸フィルムであってもよく、工程材料を用いてキャスティング法等で形成したものを使用してもよい。前述した通り、本実施形態によれば、軟化点の低い樹脂フィルムも基材２として使用することができる。
【００４０】
樹脂フィルムには、アンカーコート層３（アンカーコート層３が省略される場合には受像層４）との密着性の向上のために、それらの層が形成される側の面に対して、コロナ処理、火炎処理、プラズマ処理等の表面処理を施してもよい。
【００４１】
紙としては、例えば、上質紙、グラシン紙、コート紙、ラミネート紙等を使用することができる。
【００４２】
基材２の厚さは、静電荷液体現像用印刷機での使用を考慮すると、１０〜３００μｍであることが好ましく、特に２０〜２００μｍであることが好ましい。
【００４３】
アンカーコート層３は、受像層４が基材２から脱落するのを防止・抑制することのできるものであれば特に限定されないが、ポリウレタン樹脂及び／又はポリエステル樹脂を含有する組成物を使用して形成してなるものであることが好ましく、特に、ポリウレタン樹脂及び／又はポリエステル樹脂、並びにエポキシ系硬化剤を含有する組成物を使用して形成してなるものであることが好ましい。
【００４４】
上記組成物を使用して形成してなるアンカーコート層３は、前述した基材２、特に樹脂フィルムとの密着性に優れるとともに、受像層４との密着性にも優れる。特に、上記組成物がエポキシ系硬化剤を含有する場合には、アンカーコート層３自体の凝集力が向上するだけでなく、アンカーコート層３と受像層４との密着性も向上する。
【００４５】
また、ポリウレタン樹脂を使用したアンカーコート層３は、特にポリプロピレン等のポリオレフィン系の樹脂フィルムに対する密着性に優れ、ポリエステル樹脂を使用したアンカーコート層３は、特にポリエチレンテレフタレート等のポリエステル系の樹脂フィルムに対する密着性に優れる。
【００４６】
ポリウレタン樹脂としては、水溶液タイプや分散液タイプの種々の市販品や公知のものを用いることができる。このポリウレタン樹脂としては、１分子中に２個の活性水素基を持つ化合物と、１分子中に２個のイソシアネート基を持つ化合物とを反応させて得られる化合物の水溶液又は水分散液が好ましく用いられる。
【００４７】
１分子中に２個の活性水素基を持つ化合物としては、例えば、ポリエステルポリオール、ポリエーテルポリオール、ポリエーテルエステルポリオール、ポリエステルアミドポリオール、アクリルポリオール、ポリカーボネートポリオール、ポリヒドロキシアルカン、ひまし油、ポリウレタンポリオール等のポリオール化合物が好ましく用いられる。
【００４８】
１分子中に２個のイソシアネート基を持つ化合物としては、例えば、脂肪族ジイソシアネート、脂環族ジイソシアネート、芳香族ジイソシアネート、芳香脂肪族ジイソシアネート、トリイソシアネート、ポリイソシアネート等が好ましく用いられる。
【００４９】
分散液タイプのポリウレタン樹脂の市販品としては、例えば、三井化学社製のタケラックｗｓ−５０００、５１００、６０１０（商品名）、三洋化成社製のユーコートＵＷＳ−１４５、ＵＸ−４３００（商品名）等が挙げられる。
【００５０】
上記のポリウレタン樹脂は、１種を単独で使用することもできるし、２種以上を混合して使用することもできる。
【００５１】
ポリエステル樹脂としては、水溶液タイプや分散液タイプの種々の市販品や公知のものを用いることができる。このポリエステル樹脂としては、特に制限されないが、ジカルボン酸とグリコール化合物とを共重合して得られる共重合体の水溶液又は水分散液が好ましく用いられる。
【００５２】
ジカルボン酸としては、例えば、テレフタル酸、フタル酸、イソフタル酸、スルホテレフタル酸、２，６−ナフタレンジカルボン酸等の芳香族ジカルボン酸、シュウ酸、セバシン酸、コハク酸、アジピン酸等の脂肪族ジカルボン酸、１，３−シクロヘキサンジカルボン酸、１，３−シクロペンタンジカルボン酸、１，２−シクロヘキサンジカルボン酸、１，３−シクロジカルボン酸、１，４−シクロヘキサンジカルボン酸等の脂環族ジカルボン酸が好ましく用いられる。
【００５３】
また、ポリエステル樹脂には、スルホン酸基を有するポリエステル樹脂を用いることができる。スルホン酸基を有するポリエステル樹脂は、スルホン酸金属化合物を使用することで得られ、スルホン酸金属化合物としては、例えば、スルホテレフタル酸、５−スルホイソフタル酸、４−スルホフタル酸、４−スルホナフタレン−２，７−ジカルボン酸等のスルホン酸アルカリ金属塩等が好ましく用いられる。
【００５４】
グリコール化合物としては、例えば、エチレングリコール、１，２−プロピレングリコール、１，３−プロパンジオール、１，４−ブタンジオール、ネオペンチルグリコール、１，６−ヘキサンジオール、１，２−シクロヘキサンジメタノール、１，４−シクロヘキサンジメタノール、ｐ−キシレングリコール、トリエチレングリコール等が好ましく用いられる。
【００５５】
分散液タイプのポリエステル樹脂の市販品としては、例えば、東洋紡績社製のバイロナール  ＭＤ−１１００、１２４５、（商品名）、ユニチカ社製のエリーテルＫＺＡ−１４４９、１７３４（商品名）、高松油脂社製ペスレジンＡ−１２４Ｇ（商品名）、互応化学社製のプラスコートＺ−４５０（商品名）等が挙げられる。
【００５６】
上記のポリエステル樹脂は、１種を単独で使用することもできるし、２種以上を混合して使用することもできる。また、上記ポリウレタン樹脂と上記ポリエステル樹脂とは、混合して使用することができる。
【００５７】
アンカーコート層３の形成に使用されるエポキシ系硬化剤としては、上記受像層４の形成に使用されるエポキシ系硬化剤と同様のものを使用することが好ましい。このとき、アンカーコート層３の形成に使用されるエポキシ系硬化剤と、受像層４の形成に使用されるエポキシ系硬化剤とは、同一の種類であってもよいし、異なる種類であってもよい。
【００５８】
エポキシ系硬化剤を使用したアンカーコート層３は、比較的低温で形成することができ、それにより、軟化点の低い樹脂フィルム、例えば二軸延伸ポリプロピレン（ＯＰＰ）フィルム等のポリオレフィン系の樹脂フィルムを基材２として使用しても、当該基材２の熱変形を防止することができる。
【００５９】
アンカーコート層３を構成するための組成物におけるポリウレタン樹脂又はポリエステル樹脂（ポリウレタン樹脂及びポリエステル樹脂を併用する場合には、それらの合計量）１００質量部に対するエポキシ系硬化剤の配合比（固形分比）は、１〜９０質量部であることが好ましく、特に５〜７０質量部であることが好ましく、さらには１０〜２５質量部であることが好ましい。エポキシ系硬化剤の配合比が上記の範囲内にあると、アンカーコート層３と受像層４との密着性がより優れたものとなる。
【００６０】
アンカーコート層３の厚さは、１０〜３５０ｎｍであることが好ましく、特に２０〜２３０ｎｍであることが好ましく、さらには４０〜１２０ｎｍであることが好ましい。アンカーコート層３が１０ｎｍ未満の厚さであると、受像層４が基材２から脱落するおそれがある。一方、アンカーコート層３の厚さが３５０ｎｍを超えると、静電荷液体現像用受像シート１を巻き取った際に、ブロッキングが生じやすい。
【００６１】
以上説明した静電荷液体現像用受像シート１を製造するには、まず、アンカーコート層３を構成する組成物を含有する塗工液を、基材２の片面に塗布し、乾燥させて、アンカーコート層３を形成する。次いで、受像層４を構成する組成物を含有する塗工液を、アンカーコート層３の表面（露出面）に塗布し、乾燥させて、受像層４を形成する。
【００６２】
アンカーコート層３用の塗工液及び受像層４用の塗工液は、塗工性を鑑みて、溶媒を含有することが好ましい。溶媒としては、水及びイソプロピルアルコールの混合溶媒を用いることが好ましい。この混合溶媒を使用すると、塗工面状態が良好で、透明性に優れるアンカーコート層３又は受像層４を形成することができる。溶媒として水だけを使用すると、塗工時にハジキが発生し、良好なアンカーコート層３又は受像層４を形成することが困難となる。一方、溶媒としてイソプロピルアルコールだけを使用すると、塗工液がゲル状態となり、良好なアンカーコート層３又は受像層４を形成することが困難となる。
【００６３】
水とイソプロピルアルコールとの混合割合は、水１００質量部に対し、イソプロピルアルコール１０〜１００質量部、特に４５〜８５質量部であることが好ましい。水とイソプロピルアルコールとの混合割合が上記の範囲外であると、良好な塗工面状態が得られ難い。
【００６４】
アンカーコート層３用の塗工液及び受像層４用の塗工液における固形分濃度は、０．５〜１０重量％であることが好ましく、特に１〜５重量％であることが好ましい。これにより、良好な塗工性が得られる。
【００６５】
アンカーコート層３用の塗工液及び受像層４用の塗工液の塗布は、例えば、エアーナイフコーター、ブレードコーター、リバースロールコーター、グラビアコーター、キスロールコーター、カーテンコーター、マイヤーバーコーター等を用いて行うことができる。これらの中でも、ブレードコーター又はグラビアコーターを用いることが好ましい。塗工液を上記コーターで塗布する場合、塗工液は、各コーターに適する濃度および粘度に適宜希釈して塗布する。
【００６６】
塗工後に上記塗工液を乾燥する方法としては、熱風乾燥機等の通常使用されている方法を適用することができる。使用する基材２（樹脂フィルム）の種類によっても異なるが、アンカーコート層３用の塗工液を乾燥させるときの温度は、５０〜１２０℃であることが好ましく、特に６０〜１００℃であることが好ましい。また、受像層４用の塗工液を乾燥させるときの温度は、６０〜８０℃であることが好ましい。本実施形態に係る静電荷液体現像用受像シート１によれば、基材２（樹脂フィルム）の軟化点が低い場合には、それに見合った低い温度で各塗工液を乾燥させることが可能である。
【００６７】
ここで、本実施形態に係る静電荷液体現像用受像シート１に適用することのできる静電荷現像用の液体トナーとしては、トナー粒子を水及び／又は有機溶剤に分散した一般的なものが挙げられる。通常、液体トナーは、トナー粒子を被印刷物に固定するための定着樹脂、トナー粒子を可視化するための着色剤、液体トナーの電気的特性を調整するための電荷調整剤等を含有する。
【００６８】
定着樹脂としては、静電荷現像用液体トナーに使用されている公知の樹脂を用いることができるが、特に熱可塑性樹脂が好ましい。熱可塑性樹脂としては、例えば、ポリスチレン、スチレン・アクリル酸共重合体、ポリアクリル酸、ポリエチレン、エチレン・（メタ）アクリル酸共重合体、ポリプロピレン、ポリエステル、ポリウレタン、ポリアミド等が挙げられる。これらの熱可塑性樹脂は、１種を単独で、または２種以上を混合して用いることができる。これらの中でも、エチレン・（メタ）アクリル酸共重合体を使用した受像層４と親和性・密着性に優れたエチレン・（メタ）アクリル酸共重合体が特に好ましい。
【００６９】
着色剤としては、静電荷現像用液体トナーに使用されている公知の顔料及び／又は染料を用いることができる。この着色剤としては、例えば、ハンザイエロー、ベンジジンイエロー、ベンジジンオレンジ、ファーストレッド、ブリリアントカーミン３Ｂ、銅フタロシアニンブルー、フタロシアニングリーン、スピリットブラック、オイルブルー、ローダミン６Ｂ、ニグロシン、カーボンブラック、ジクロロキナクドリン、イソインドリン、酸化チタン等が挙げられる。
【００７０】
電荷調整剤としては、例えば、ナフテン酸、オクテン酸、オレイン酸、ステアリン酸等の脂肪酸の金属塩、スルホコハク酸エステルの金属塩、ポリオキシエチル化アルキルアミンのような非イオン性界面活性剤、レシチン、アマニ油等の油脂類、ポリビニルピロリドン、多価アルコールの有機酸エステルなどの公知の電荷調整剤を使用することができる。
【００７１】
上記の液体トナーの中でも、受像層４との密着性の点から、定着樹脂がエチレン・（メタ）アクリル酸系樹脂である液体トナーを用いることが好ましい。
【００７２】
以上の本実施形態の静電荷液体現像用受像シート１によれば、受像層４はトナーＴとの密着性に優れ、また、受像層４及びアンカーコート層３、アンカーコート層３及び基材２もそれぞれ密着性に優れるため、静電荷液体現像用受像シート１の受像層４に印刷したトナー画像は、当該静電荷液体現像用受像シート１から剥離・脱落し難い。また、基材２として、軟化点の低い樹脂フィルムを使用することができるため、基材２の選択肢が広いという利点もある。
【００７３】
〔静電荷液体現像用受像粘着シート〕
図２に示すように、本実施形態に係る静電荷液体現像用受像粘着シート１０は、前述した静電荷液体現像用受像シート１と、静電荷液体現像用受像シート１の受像層４が積層された面の反対面（図２では下面）に積層された粘着剤層５と、その粘着剤層５に積層された剥離材６とから構成される。この静電荷液体現像用受像粘着シート１０は、テープ状、シート状、所望の幾何学形状等、あらゆる形状をとりうる。
【００７４】
粘着剤層５を構成する粘着剤の種類としては、静電荷液体現像用受像粘着シート１０を所望の被着体に貼付することができるものであれば特に限定されるものではなく、アクリル系、ポリエステル系、ポリウレタン系、ゴム系、シリコーン系等のいずれであってもよい。また、粘着剤はエマルション型、溶剤型又は無溶剤型のいずれでもよく、架橋タイプ又は非架橋タイプのいずれであってもよい。
【００７５】
粘着剤層５の厚さは、通常は１〜３００μｍ、好ましくは５〜１００μｍ程度であるが、静電荷液体現像用受像粘着シート１０の用途に応じて適宜変更することができる。
【００７６】
剥離材６の材料としては、特に限定されるものではなく、例えば、ポリエチレンテレフタレート、ポリプロピレン、ポリエチレン等の樹脂からなるフィルム又はそれらの発泡フィルムや、グラシン紙、コート紙、ラミネート紙等の紙に、シリコーン系、フッ素系、長鎖アルキル基含有カルバメート等の剥離剤で剥離処理したものを使用することができる。
【００７７】
剥離材６の厚さは、通常１０〜２５０μｍ程度であり、好ましくは２０〜２００μｍ程度である。また、剥離材６における剥離剤の厚さは、通常０.０５〜５μｍであり、好ましくは０.１〜３μｍである。
【００７８】
本実施形態に係る静電荷液体現像用受像粘着シート１０を製造するには、まず、剥離材６の剥離処理面に、粘着剤層５を形成する。粘着剤層５を形成するには、粘着剤層５を構成する粘着剤と、所望によりさらに溶媒とを含有する塗布剤を調製し、エアーナイフコーター、ブレードコーター、リバースロールコーター、グラビアコーター、キスロールコーター、カーテンコーター、マイヤーバーコーター等の塗工機によって剥離材６の剥離処理面に塗布して乾燥させればよい。そして、形成された粘着剤層５の表面に電荷液体現像用受像シート１を圧着する。
【００７９】
以上の本実施形態の静電荷液体現像用受像粘着シート１０においても、当該静電荷液体現像用受像粘着シート１０に印刷したトナー画像は、当該静電荷液体現像用受像粘着シート１０に対する密着性が高く、剥離・脱落し難い。
【００８０】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００８１】
例えば、電荷液体現像用受像シート１又は電荷液体現像用受像粘着シート１０におけるアンカーコート層３は省略されてもよい。
【実施例】
【００８２】
以下、実施例等により本発明をさらに具体的に説明するが、本発明の範囲はこれらの実施例等に限定されるものではない。
【００８３】
〔実施例１〕
水分散タイプのポリウレタン樹脂（三井化学社製，タケラックｗｓ−５１００，固形分３０質量％）１００質量部に対して、エポキシ系硬化剤（ナガセケムテックス社製，ＥＸ−３１３，固形分１００質量％）を５質量部添加し、さらに、水／イソプロピルアルコールが６０質量部／４０質量部の割合からなる混合溶剤を添加して希釈し、固形分１．５質量％のアンカーコート層用の塗工液を得た。
【００８４】
この塗工液を、基材としてのコロナ処理を施したポリプロピレンフィルム（王子製紙社製，アルファンＳＹ２０２，厚さ６０μｍ）のコロナ処理面に、グラビアコーターを用いて塗布し、７０℃で乾燥させて、厚さ８０ｎｍのアンカーコート層を形成した。このアンカーコート層は、表面状態が平滑であり、乾燥後の透明性が優れていた。
【００８５】
また、水分散タイプのエチレン・アクリル酸共重合体（三井化学社製，ケミパールＳ７５Ｎ，固形分２４質量％，エチレン・アクリル酸共重合体アイオノマー）１００質量部に対して、エポキシ系硬化剤（ナガセケムテックス社製，ＥＸ−３１３，固形分１００質量％）を０．５質量部添加し、さらに、水／イソプロピルアルコールが６０質量部／４０質量部の割合からなる混合溶剤を添加して希釈し、固形分１．５質量％の受像層用の塗工液を得た。
【００８６】
この塗工液を、アンカーコート層を形成した基材の当該アンカーコート層上に、グラビアコーターを用いて塗布し、７０℃で乾燥させて、厚さ８０ｎｍの受像層を形成することによって、静電荷液体現像用受像シートを製造した。この静電荷液体現像用受像シートは、表面状態が平滑であり、乾燥後の透明性が優れていた。
【００８７】
〔実施例２〕
実施例１において、エチレン・アクリル酸共重合体１００質量部に対するエポキシ系硬化剤の添加量を１質量部に変更して受像層を形成する以外は、実施例１と同様にして静電荷液体現像用受像シートを製造した。この静電荷液体現像用受像シートは、表面状態が平滑であり、乾燥後の透明性が優れていた。
【００８８】
〔実施例３〕
実施例１において、エチレン・アクリル酸共重合体１００質量部に対するエポキシ系硬化剤の添加量を１．５質量部に変更して受像層を形成する以外は、実施例１と同様にして静電荷液体現像用受像シートを製造した。この静電荷液体現像用受像シートは、表面状態が平滑であり、乾燥後の透明性が優れていた。
【００８９】
〔実施例４〕
実施例１において、エチレン・アクリル酸共重合体１００質量部に対するエポキシ系硬化剤の添加量を３質量部に変更して受像層を形成する以外は、実施例１と同様にして静電荷液体現像用受像シートを製造した。この静電荷液体現像用受像シートは、表面状態が平滑であり、乾燥後の透明性が優れていた。
【００９０】
〔実施例５〕
実施例４において、ポリウレタン樹脂１００質量部に対するエポキシ系硬化剤の添加量を１０質量部に変更してアンカーコート層を形成する以外は、実施例４と同様にして静電荷液体現像用受像シートを製造した。この静電荷液体現像用受像シートは、表面状態が平滑であり、乾燥後の透明性が優れていた。
【００９１】
〔実施例６〕
実施例３において、ポリウレタン樹脂１００質量部に対するエポキシ系硬化剤の添加量を２０質量部に変更してアンカーコート層を形成する以外は、実施例３と同様にして静電荷液体現像用受像シートを製造した。この静電荷液体現像用受像シートは、表面状態が平滑であり、乾燥後の透明性が優れていた。
【００９２】
〔実施例７〕
実施例４において、ポリウレタン樹脂１００質量部に対するエポキシ系硬化剤の添加量を２０質量部に変更してアンカーコート層を形成する以外は、実施例４と同様にして静電荷液体現像用受像シートを製造した。この静電荷液体現像用受像シートは、表面状態が平滑であり、乾燥後の透明性が優れていた。
【００９３】
〔実施例８〕
水分散タイプのポリウレタン樹脂（三井化学社製，タケラックｗｓ−５１００，固形分３０質量％）１００質量部に対して、エポキシ系硬化剤（ナガセケムテックス社製，ＥＸ−３１３，固形分１００質量％）を２０質量部添加し、さらに、水／イソプロピルアルコールが６０質量部／４０質量部の割合からなる混合溶剤を添加して希釈し、固形分１．５質量％の塗工液を得た。
【００９４】
この塗工液を、基材としてのコロナ処理を施したポリプロピレンフィルム（王子製紙社製，アルファンＳＹ２０２，厚さ６０μｍ）のコロナ処理面に、グラビアコーターを用いて塗布し、７０℃で乾燥させて、厚さ８０ｎｍのアンカーコート層を形成した。このアンカーコート層は、表面状態が平滑であり、乾燥後の透明性が優れていた。
【００９５】
また、水分散タイプのエチレン・アクリル酸共重合体（三井化学社製，ケミパールＳ７５Ｎ，固形分２４質量％）１００質量部に対して、エポキシ系硬化剤（ナガセケムテックス社製，ＥＸ−３１３，固形分１００質量％）を５質量部添加し、さらに、水／イソプロピルアルコールが６０質量部／４０質量部の割合からなる混合溶剤を添加して希釈し、固形分１．５質量％の塗工液を得た。
【００９６】
この塗工液を、アンカーコート層を形成した基材の当該アンカーコート層上に、グラビアコーターを用いて塗布し、７０℃で乾燥させて、厚さ２３０ｎｍの受像層を形成することによって、静電荷液体現像用受像シートを製造した。この静電荷液体現像用受像シートは、表面状態が平滑であり、乾燥後の透明性が優れていた。
【００９７】
〔実施例９〕
水分散タイプのポリエステル樹脂（東洋紡績社製，バイナールＭＤ−１１００，固形分３０質量％）１００質量部に対して、水／イソプロピルアルコールが２０質量部／３０質量部の割合からなる混合溶剤を添加して希釈し、固形分２．０質量％の塗工液を得た。
【００９８】
この塗工液を、基材としてのコロナ処理を施したポリエチレンテレフタレートフィルム（東レ社製，ルミナーＴ６０）のコロナ処理面に、グラビアコーターを用いて塗布し、７０℃で乾燥させて、厚さ８０ｎｍのアンカーコート層を形成した。このアンカーコート層は、表面状態が平滑であり、乾燥後の透明性が優れていた。
【００９９】
また、水分散タイプのエチレン・アクリル酸共重合体（三井化学社製，ケミパールＳ７５Ｎ，固形分２４質量％）１００質量部に対して、エポキシ系硬化剤（ナガセケムテックス社製，ＥＸ−３１３，固形分１００質量％）を３質量部添加し、さらに、水／イソプロピルアルコールが６０質量部／４０質量部の割合からなる混合溶剤を添加して希釈し、固形分１．５質量％の塗工液を調整した。
【０１００】
この塗工液を、アンカーコート層を形成した基材の当該アンカーコート層上に、グラビアコーターを用いて塗布し、７０℃で乾燥させて、厚さ８０ｎｍの受像層を形成することによって、静電荷液体現像用受像シートを製造した。この静電荷液体現像用受像シートは、表面状態が平滑であり、乾燥後の透明性が優れていた。
【０１０１】
〔実施例１０〕
グラシン紙の表面にシリコーンを塗布した剥離材（リンテック社製，ＳＰ−８Ｋアオ，厚さ９０μｍ）の剥離層の表面に、アクリル系粘着剤（東洋インキ製造社製，オリバインＢＰＳ−１１０９）１００重量部に架橋剤（日本ポリウレタン工業社製，コロネートＬ）３重量部を添加した粘着剤を、乾燥後の厚さが３０μｍとなるようにロールコーターを用いて塗布し、９０℃で１分間乾燥させて粘着剤層を形成した。この剥離材上の粘着剤層を、実施例１で得た静電荷液体現像用受像シートの受像層を設けた面の反対面に積層して、静電荷液体現像用受像粘着シートを製造した。
【０１０２】
〔比較例１〕
実施例１において、エチレン・アクリル酸共重合体１００質量部に対するエポキシ系硬化剤の添加量を０質量部に変更して受像層を形成する以外は、実施例１と同様にして静電荷液体現像用受像シートを製造した。この静電荷液体現像用受像シートは、表面状態が平滑であり、乾燥後の透明性が優れていた。
【０１０３】
〔比較例２〕
実施例８において、エチレン・アクリル酸共重合体１００質量部に対するエポキシ系硬化剤の添加量を０質量部に変更して受像層を形成する以外は、実施例８と同様にして静電荷液体現像用受像シートを製造した。この静電荷液体現像用受像シートは、表面状態が平滑であり、乾燥後の透明性が優れていた。
【０１０４】
〔試験例１〕（トナー画像密着性評価）
定着樹脂がエチレン・（メタ）アクリル酸系樹脂である液体トナー（ヒューレットパッカード社製，Ｅｌｅｃｔｒｏｉｎｎｋ）を使用したデジタル印刷機（ヒューレットパッカード社製，ｈｐ−ｉｎｄｉｇｏ−ｐｒｅｓｓ−ｗｓ−４５００）によって、実施例及び比較例で得られた静電荷液体現像用受像シートまたは静電荷液体現像用受像粘着シートの受像層表面に対し、色濃度１００％のベタ印刷を施した。
【０１０５】
上記の印刷面にセロハンテープ（ニチバン社製）を２０Ｎの荷重で貼付した後、当該セロハンテープを手作業で剥離し、トナー画像の剥がれ具合（静電荷液体現像用受像シートまたは静電荷液体現像用受像粘着シートに対するトナー画像の密着性）を、目視により下記の５段階により評価した。結果を表１に示す。
【０１０６】
５：トナー画像が静電荷液体現像用受像シートから剥がれなかった。
４：トナー画像の剥離面積が全印刷面積に対して０％超、５％以下であった。
３：トナー画像の剥離面積が全印刷面積に対して５％超、１０％以下であった。
２：トナー画像の剥離面積が全印刷面積に対して１０％超、１５％以下であった。
１：トナー画像の剥離面積が全印刷面積に対して１５％以上であった。
【０１０７】
【表１】
0005784340.tif 000002
【０１０８】
表１から明らかなように、実施例で製造した静電荷液体現像用受像シートおよび静電荷液体現像用受像粘着シートは、トナー画像の密着性に優れるものであった。
【産業上の利用可能性】
【０１０９】
本発明に係る静電荷液体現像用受像シート及び静電荷液体現像用受像粘着シートは、静電荷液体現像法においてトナー画像との密着性に優れたシート又は粘着シートとして有用である。
【符号の説明】
【０１１０】
１…静電荷液体現像用受像シート
２…基材
３…アンカーコート層
４…受像層
５…粘着剤層
６…剥離材
１０…静電荷液体現像用受像粘着シート
Ｔ…トナー
【図１】
0005784340.tif 000003
【図２】
0005784340.tif 000004